ГОРЯЧЕКАТАНАЯ СТАЛЬ
HOT-ROLLED STEEL

Изобретение относится к области металлургии, в частности к составам сталей, которые могут быть использованы для получения листового проката.
Известна горячекатаная сталь, содержащая, мас.%: углерод 0,1-0,16; кремний 0,4-0,7; марганец 0,7-1,0; хром 0,6-0,9; никель 0,2-0,3; медь 0,1-0,3; алюминий 0,02-0,09; титан 0,01-0,03; аргон 0,002-0,014; железо - остальное [1].
Задачей изобретения является повышение механических свойств стали.
Технический результат достигается тем, что горячекатаная сталь, содержащая углерод, кремний, марганец, хром, никель, медь, алюминий, титан, аргон, железо, дополнительно включает селен и рений, причем компоненты находятся при следующем соотношении, мас.%: углерод 0,1-0,2; кремний 0,1-0,2; марганец 0,7-1,3; хром 0,7-1,3; никель 1,7-2,3; медь 1,7-2,3; алюминий 0,1-0,2; титан 0,1-0,2; аргон 0,002-0,004; селен 0,001-0,002; рений 0,2-0,3; железо - остальное.
В таблице приведены составы стали.
Таблица
Компоненты
Состав, мас.%
1
2
3
Углерод
0,1
0,15
0,2
Кремний
0,1
0,15
0,2
Марганец
1,3
1,0
0,7
Хром
0,7
1,0
1,3
Никель
1,7
2,0
2,3
Медь
1,7
2,0
2,3
Алюминий
0,2
0,15
0,1
Титан
0,1
0,15
0,2
Аргон
0,004
0,003
0,002
Селен
0,002
0,0015
0,001
Рений
0,2
0,25
0,3
Железо
остальное
остальное
остальное
Предел прочности стали при
920-950
920-950
920-950
растяжении, МПа
Угол загиба, °
240-250
240-250
240-250
В составе стали компоненты проявляют себя следующим образом. Хром стабилизирует карбиды, обеспечивает твердость стали. Никель, медь и аргон увеличивают пластичность сплава. Рений упрочняет твердый раствор. Алюминий выполняет функцию раскислителя. Селен и титан способствуют измельчению зерна.
3
Сталь может быть выплавлена кислым конверторным способом на кислородном дутье. Основной исходный материал - бессемеровский чугун и стальной лом. Аргон вводят в процессе продувки жидкой стали. Расход аргона 1,2 м/с, давление 6 атм., время обработки 15 мин.
Термическая обработка стали включает закалку при температуре 850°С в масло и отпуск при температуре 530°С.
Источники информации
1. SU 1592385, 1990.